(57)【要約】  摩擦材及び裏金を有する摩擦部材であって、前記摩擦材が、銅を含有しないか、又は含有していても銅の含有量は銅元素として０．５質量％未満であり、比表面積が１５〜１００ｍ２／ｇである黒鉛を含有する、摩擦部材に関する。
2020044455.tif 000002
【特許請求の範囲】
【請求項１】
摩擦材及び裏金を有する摩擦部材であって、
前記摩擦材が、銅を含有しないか、又は含有していても銅の含有量は銅元素として０．５質量％未満であり、比表面積が１５〜１００ｍ２／ｇである黒鉛を含有する、摩擦部材。
【請求項２】
前記摩擦材が、前記黒鉛を、０．１〜１０質量％含有する、請求項１に記載の摩擦部材。
【請求項３】
前記摩擦材が、さらに、有機繊維及び無機繊維からなる群から選択される１種以上の繊維基材を、４〜３０質量％含有する、請求項１又は２に記載の摩擦部材。
【請求項４】
前記摩擦材が、前記無機繊維として、鉱物繊維を６〜２５質量％含有する、請求項３に記載の摩擦部材。
【請求項５】
前記摩擦材が、さらに、結合材、有機充填材及び無機充填材からなる群から選択される１種以上を含有する、請求項１〜４のいずれか１項に記載の摩擦部材。
【請求項６】
前記黒鉛の比表面積が、１５〜５０ｍ２／ｇである、請求項１〜５のいずれか１項に記載の摩擦部材。
【請求項７】
前記黒鉛の平均粒子径が、２〜２００μｍである、請求項１〜６のいずれか１項に記載の摩擦部材。
【請求項８】
ディスクブレーキパッド用又はドラムブレーキライニング用である、請求項１〜７のいずれか１項に記載の摩擦部材。
【請求項９】
請求項１〜８のいずれか１項に記載の摩擦部材を搭載した車。
【請求項１０】
銅を含有しないか、又は含有していても銅の含有量は銅元素として０．５質量％未満であり、比表面積が１５〜１００ｍ２／ｇである黒鉛を含有する、摩擦材組成物。
【請求項１１】
前記黒鉛を、０．１〜１０質量％含有する、請求項１０に記載の摩擦材組成物。
【請求項１２】
さらに、有機繊維及び無機繊維からなる群から選択される１種以上の繊維基材を、４〜３０質量％含有する、請求項１０又は１１に記載の摩擦材組成物。
【請求項１３】
前記無機繊維として、鉱物繊維を６〜２５質量％含有する、請求項１２に記載の摩擦材組成物。
【請求項１４】
さらに、結合材、有機充填材及び無機充填材からなる群から選択される１種以上を含有する、請求項１０〜１３のいずれか１項に記載の摩擦材組成物。
【請求項１５】
前記黒鉛の比表面積が、１５〜５０ｍ２／ｇである、請求項１０〜１４のいずれか１項に記載の摩擦材組成物。
【請求項１６】
前記黒鉛の平均粒子径が、２〜２００μｍである、請求項１０〜１５のいずれか１項に記載の摩擦材組成物。
【請求項１７】
ディスクブレーキパッド用又はドラムブレーキライニング用である、請求項１０〜１６のいずれか１項に記載の摩擦材組成物。
【請求項１８】
請求項１０〜１７のいずれか１項に記載の摩擦材組成物を含有してなる摩擦材。
【請求項１９】
請求項１８に記載の摩擦材を搭載した車。
【発明の詳細な説明】
【技術分野】
【０００１】
本発明は、摩擦部材、摩擦材組成物、摩擦材及び車に関する。
【背景技術】
【０００２】
従来、摩擦材にはアスベストが使用されてきたが、近年、アスベストの有害性が問題となり、その使用が制限されている。
摩擦材は、アスベストに代替する繊維基材としてスチール繊維を３０〜６０質量％含有するセミメタリック材と、スチール繊維を３０質量％未満含有するロースチール材と、スチール繊維を含有しないＮＡО（Non-Asbestos Organic）材に大別される。ただし、スチール繊維を微量に含有する摩擦材もＮＡО材に分類されることがある。【０００３】
このＮＡＯ材には、熱伝導率の付与、耐摩耗性改善等を目的として、繊維、粉末等の銅（銅合金を含有する）が使用されてきた。しかし、銅を含有する摩擦材は、制動により発生する摩耗粉に銅を多量に含有するため、それが河川、湖、海洋等の汚染の原因となることが示唆されている。そのため、北米の一部では、２０２１年以降は銅を５質量％以上、２０２３年以降は銅を０．５質量％以上含有する摩擦材の販売及び新車への組み付けを禁止する法律が制定された。そのため、米国をはじめ、諸外国にて使用し得る摩擦材とするには、銅を含有しないか、又は銅の含有量を大幅に低減する要求がある。【０００４】
銅を含有しない組成は、熱伝導率が低下することによって、高温での制動時に摩擦界面の熱が拡散せずに、摩擦材の摩耗量が増大する、ブレーキ振動が発生する、などの問題が発生する。
特許文献１には、銅を含有しない摩擦材において、熱伝導率、耐摩耗性等を改善する目的で、熱伝導率が高い黒鉛を添加する手法が提案されている。
【先行技術文献】
【特許文献】
【０００５】
【特許文献１】特開２００２−１３８２７３号公報
【発明の概要】
【発明が解決しようとする課題】
【０００６】
しかしながら、本発明者の検討によると、黒鉛を配合した摩擦材においては、機械的強度、特にせん断強度において、改善の余地があることが判明した。すなわち、熱伝導率が高い黒鉛を一定量配合しつつも、せん断強度をより高めることが可能な摩擦材組成物の開発が望まれている。【０００７】
本発明は、上記事情に鑑みなされたものであり、環境負荷の少ない材料を用いて、優れたせん断強度を有する摩擦材を与えることができる摩擦材組成物、該摩擦材組成物を用いた摩擦材、摩擦部材及び車を提供することを目的とする。
【課題を解決するための手段】
【０００８】
本発明者は、上記の課題を解決すべく鋭意研究した結果、下記の本発明によって、上記課題を解決できることを見出し、本発明を完成するに至った。
本発明は下記［１］〜［１９］に関する。
［１］摩擦材及び裏金を有する摩擦部材であって、
前記摩擦材が、銅を含有しないか、又は含有していても銅の含有量は銅元素として０．５質量％未満であり、比表面積が１５〜１００ｍ２／ｇである黒鉛を含有する、摩擦部材。
［２］前記摩擦材が、前記黒鉛を、０．１〜１０質量％含有する、上記［１］に記載の摩擦部材。
［３］前記摩擦材が、さらに、有機繊維及び無機繊維からなる群から選択される１種以上の繊維基材を、４〜３０質量％含有する、上記［１］又は［２］に記載の摩擦部材。
［４］前記摩擦材が、前記無機繊維として、鉱物繊維を６〜２５質量％含有する、上記［３］に記載の摩擦部材。
［５］前記摩擦材が、さらに、結合材、有機充填材及び無機充填材からなる群から選択される１種以上を含有する、上記［１］〜［４］のいずれかに記載の摩擦部材。
［６］前記黒鉛の比表面積が、１５〜５０ｍ２／ｇである、上記［１］〜［５］のいずれかに記載の摩擦部材。
［７］前記黒鉛の平均粒子径が、２〜２００μｍである、上記［１］〜［６］のいずれかに記載の摩擦部材。
［８］ディスクブレーキパッド用又はドラムブレーキライニング用である、上記［１］〜［７］のいずれかに記載の摩擦部材。
［９］上記［１］〜［８］のいずれかに記載の摩擦部材を搭載した車。
［１０］銅を含有しないか、又は含有していても銅の含有量は銅元素として０．５質量％未満であり、比表面積が１５〜１００ｍ２／ｇである黒鉛を含有する、摩擦材組成物。
［１１］前記黒鉛を、０．１〜１０質量％含有する、上記［１０］に記載の摩擦材組成物。
［１２］さらに、有機繊維及び無機繊維からなる群から選択される１種以上の繊維基材を、４〜３０質量％含有する、上記［１０］又は［１１］に記載の摩擦材組成物。
［１３］前記無機繊維として、鉱物繊維を６〜２５質量％含有する、上記［１２］に記載の摩擦材組成物。
［１４］さらに、結合材、有機充填材及び無機充填材からなる群から選択される１種以上を含有する、上記［１０］〜［１３］のいずれかに記載の摩擦材組成物。
［１５］前記黒鉛の比表面積が、１５〜５０ｍ２／ｇである、上記［１０］〜［１４］のいずれかに記載の摩擦材組成物。
［１６］前記黒鉛の平均粒子径が、２〜２００μｍである、上記［１０］〜［１５］のいずれかに記載の摩擦材組成物。
［１７］ディスクブレーキパッド用又はドラムブレーキライニング用である、上記［１０］〜［１６］のいずれかに記載の摩擦材組成物。
［１８］上記［１０］〜［１７］のいずれかに記載の摩擦材組成物を含有してなる摩擦材。
［１９］上記［１８］に記載の摩擦材を搭載した車。
【発明の効果】
【０００９】
本発明によれば、環境負荷の少ない材料を用いて、優れたせん断強度を有する摩擦材を与えることができる摩擦材組成物、該摩擦材組成物を用いた摩擦材、摩擦部材及び車を提供することができる。
【図面の簡単な説明】
【００１０】
【図１】本発明の摩擦部材の一態様を示す模式図である。
【発明を実施するための形態】
【００１１】
以下、本発明の実施形態（以下、「本実施形態」ともいう）について詳細に説明する。但し、以下の実施形態において、その構成要素は、特に明示した場合を除き、必須ではない。数値及びその範囲についても同様であり、本発明を制限するものではない。
本明細書中に記載されている数値範囲において、その数値範囲の上限値又は下限値は、実施例に示されている値に置き換えてもよい。また、数値範囲の下限値及び上限値は、それぞれ他の数値範囲の下限値及び上限値と任意に組み合わせられる。さらに、本明細書において、摩擦材及び摩擦材組成物中の各成分の含有量は、各成分に該当する物質が複数種存在する場合には、特に断らない限り、摩擦材及び摩擦材組成物中に存在する当該複数種の物質の合計の含有量を意味する。
【００１２】
［摩擦材組成物］
本実施形態の摩擦材組成物は、銅を含有しないか、又は含有していても銅の含有量は銅元素として０．５質量％未満であり、比表面積が１５〜１００ｍ２／ｇである黒鉛を含有する。
なお、以下の説明において、「比表面積が１５〜１００ｍ２／ｇである黒鉛」を「黒鉛（I）」と称することがある。
【００１３】
＜黒鉛（I）＞
黒鉛（I）は、比表面積が１５〜１００ｍ２／ｇの黒鉛である。
本実施形態の摩擦材組成物から形成される摩擦材は、黒鉛（I）を含有することで、優れたせん断強度を有するものとなる。
一般的に、黒鉛は結合材等の有機成分との親和性が低いため、黒鉛を添加した摩擦材にせん断力が付加された場合に、黒鉛と有機成分との界面が起点となり破壊が生じ易くなると考えられる。そのことからすると、黒鉛の比表面積を増加させる手法は、黒鉛と有機成分との接触面積が増加することに繋がり、せん断強度を低下させるとも考えられる。これに対して、本発明者は、黒鉛の比表面積を増加させることによって、予想外にもせん断強度が向上することを見出し、本実施形態の摩擦材組成物を完成させた。
高い比表面積を有する黒鉛を配合することによってせん断強度が向上する要因については定かではないが、黒鉛の比表面積を増加させることによって、黒鉛と有機成分との接触面積が増加する一方で、黒鉛と有機成分との界面の形状が複雑化し、せん断力が加わった際に、上記複雑形状化した界面が、あたかも滑り止めのように機能して、せん断強度が高まったものと予想される。
なお、本明細書において黒鉛の比表面積は、不活性気体の低温低湿物理吸着によるＢＥＴ法で求められる値であり、具体的には、実施例に記載の方法によって測定された値である。
【００１４】
黒鉛（I）の比表面積は、耐摩耗性及びせん断強度をより一層高度に両立させる観点から、１５〜７０ｍ２／ｇが好ましく、１５〜５０ｍ２／ｇがより好ましい。
なお、黒鉛の比表面積は、例えば、水蒸気、二酸化炭素、空気等の雰囲気下で高温（例えば、８００〜９５０℃）で炭化法する物理法によって処理する方法；塩化亜鉛、水酸化カリウム等を使用する化学法によって処理する方法；黒鉛を酸処理することによって加熱膨張させる方法、などにより調整することができる。
【００１５】
黒鉛（I）の平均粒子径は、耐摩耗性及びせん断強度をより一層高度に両立させる観点から、２〜２００μｍが好ましく、５〜１００μｍがより好ましく、７〜５０μｍがさらに好ましく、１０〜３５μｍがよりさらに好ましく、１２〜２０μｍが特に好ましい。
ここで、本明細書において、平均粒子径は、レーザー回折粒度分布測定の方法を用いて測定したＤ５０の値（体積分布のメジアン径、累積中央値）を意味し、以下同様である。例えば、レーザー回折／散乱式粒子径分布測定装置、商品名：ＬＡ−９２０（株式会社堀場製作所製）で測定することができる。
【００１６】
黒鉛（I）の嵩密度は、０．０１〜０．５０ｇ／ｃｍ３が好ましく、０．０２〜０．４０ｇ／ｃｍ３がより好ましく、０．０４〜０．３０ｇ／ｃｍ３がさらに好ましく、０．０５〜０．２０ｇ／ｃｍ３が特に好ましい。
嵩密度は、１００ｍＬガラス製メスシリンダーに試料を圧縮しないように挿入し、その試料重量を試料体積で除して求めることができる。
【００１７】
黒鉛（I）の灰分は、５質量％以下が好ましく、４質量％以下がより好ましく、３質量％以下がさらに好ましい。灰分はＪＩＳＭ ８８１２に準拠して測定することができる。
【００１８】
本実施形態の摩擦材組成物中における黒鉛（I）の含有量は、０．１〜１０質量％が好ましく、０．５〜９質量％がより好ましく、１〜８質量％がさらに好ましく、２〜７質量％がよりさらに好ましく、３〜６質量％が特に好ましい。黒鉛（I）の含有量が、上記下限値以上であると、熱伝導率を向上させつつ、せん断強度を高めることができ、上記上限値以下であると、摩擦係数を良好に保つことができる。
【００１９】
＜繊維基材＞
本実施形態の摩擦材組成物は、繊維基材を含有することが好ましい。繊維基材は、摩擦材において補強作用を示すものである。
繊維基材としては、有機繊維、無機繊維、金属繊維等が挙げられる。
繊維基材は、１種を単独で使用してもよいし、２種以上を併用してもよい。
ここで、有機繊維とは、有機物を主成分とする繊維状の材料である。
なお、本明細書において、「金属繊維」とは金属のみからなる繊維を意味し、「無機繊維」の定義には含まれないものとする。
【００２０】
本実施形態の摩擦材組成物は、有機繊維及び無機繊維からなる群から選択される１種以上の繊維基材を含有することが好ましい。
本実施形態の摩擦材組成物中における有機繊維及び無機繊維からなる群から選択される１種以上の繊維基材の含有量は、２〜５０質量％が好ましく、４〜３０質量％がより好ましく、８〜２０質量％がさらに好ましく、１０〜１５質量％が特に好ましい。
【００２１】
（有機繊維）
有機繊維としては、麻、木綿、アラミド繊維、セルロース繊維、アクリル繊維、フェノール樹脂繊維（架橋構造を有する）等が挙げられる。これらの中でも、耐熱性の観点から、アラミド繊維が好ましい。
有機繊維は、１種を単独で使用してもよいし、２種以上を併用してもよい。
【００２２】
本実施形態の摩擦材組成物が有機繊維を含有する場合、その含有量は、１〜８質量％が好ましく、１．５〜７質量％がより好ましく、２〜５質量％がさらに好ましい。有機繊維の含有量が上記下限値以上であると、良好なせん断強度、耐クラック性及び耐摩耗性が発現する傾向にあり、上記上限値以下であると、摩擦材組成物中の有機繊維と他材料の偏在によるせん断強度及び耐クラック性の悪化を効果的に抑制することができる傾向にある。
【００２３】
（無機繊維）
無機繊維は、摩擦材の機械的強度及び耐摩耗性を向上する効果を発現し得るものである。
無機繊維としては、ガラス繊維、鉱物繊維、炭素繊維、セラミック繊維、生分解性セラミック繊維、セピオライト（α型セピオライト及びβ型セピオライト）、アタパルジャイト、チタン酸カリウム繊維、シリカアルミナ繊維、耐炎化繊維等が挙げられる。これらの中でも、耐摩耗性の観点から、鉱物繊維が好ましい。
無機繊維は、１種を単独で使用してもよいし、２種以上を併用してもよい。
【００２４】
鉱物繊維としては、天然鉱物繊維、人造鉱物繊維等が挙げられる。
鉱物繊維は、１種を単独で使用してもよいし、２種以上を併用してもよい。
人造鉱物繊維としては、スラグウール等の高炉スラグ、バサルトファイバー等の玄武岩、その他の天然岩石等を主成分として溶融紡糸した人造鉱物繊維などが挙げられる。
また、人造鉱物繊維としては、ＳｉＯ２、Ａｌ２Ｏ３、ＣａＯ、ＭｇＯ、ＦｅＯ、Ｎａ２Ｏ等を含有する人造鉱物繊維；これらの化合物を１種若しくは２種以上含有する人造鉱物繊維などが挙げられる。
人造鉱物繊維としては、アルミニウム元素を含有する人造鉱物繊維が好ましく、Ａｌ２Ｏ３を含有する人造鉱物繊維がより好ましく、Ａｌ２Ｏ３とＳｉＯ２とを含有する人造鉱物繊維がさらに好ましい。
【００２５】
鉱物繊維は、人体有害性の観点から、生体溶解性であることが好ましい。ここでいう生体溶解性の鉱物繊維とは、人体内に取り込まれた場合でも短時間で一部分解され体外に排出される特徴を有する鉱物繊維である。具体的には、化学組成が、アルカリ酸化物及びアルカリ土類酸化物の総量（ナトリウム、カリウム、カルシウム、マグネシウム及びバリウムの酸化物の総量）が１８質量％以上で、且つ、（ａ）短期吸入暴露による生体内耐久試験で、長さが２０μｍ超の繊維の半減期が１０日未満であること、（ｂ）短期気管内注入による生体内耐久試験で、長さが２０μｍ超の繊維の半減期が４０日未満であること、（ｃ）腹腔内投与試験で有意な発ガン性が無いこと、又は、（ｄ）長期吸入暴露試験で発ガン性と結びつく病理所見又は腫瘍形成が無いこと、のいずれかを満たす繊維（ＥＵ指令９７／６９／ＥＣのＮｏｔａ  Ｑ（発癌性適用除外）参照）を示す。
このような生体分解性鉱物繊維としては、例えば、ＳｉＯ２、Ａｌ２Ｏ３、ＣａＯ、ＭｇＯ、ＦｅＯ、Ｋ２Ｏ、Ｎａ２Ｏ等から選択される少なくとも２種を任意の組み合わせで含有する鉱物繊維が挙げられ、具体的には、ＳｉＯ２−Ａｌ２Ｏ３−ＣａＯ−ＭｇＯ−ＦｅＯ（−Ｋ２Ｏ−Ｎａ２Ｏ）系繊維が挙げられる。
【００２６】
本実施形態の摩擦材組成物が無機繊維として鉱物繊維を含有する場合、その含有量は、摩擦材組成物中、１〜３０質量％が好ましく、６〜２５質量％がより好ましく、８〜２０質量％がさらに好ましい。鉱物繊維の含有量が、上記範囲であると、摩擦係数の安定性、耐摩耗性及びせん断強度がより一層優れたものとなる。
【００２７】
本実施形態の摩擦材組成物が無機繊維を含有する場合、その含有量は、１〜３０質量％が好ましく、６〜２５質量％がより好ましく、８〜２０質量％がさらに好ましい。
無機繊維の含有量が、上記範囲であると、摩擦係数の安定性、耐摩耗性及びせん断強度がより一層優れたものとなる。
【００２８】
（金属繊維）
金属繊維としては、鉄系繊維、チタン繊維、亜鉛繊維、アルミ繊維等が挙げられる。
本実施形態の摩擦材組成物が金属繊維を含有する場合、その含有量は、相手材であるディスクロータへの攻撃性が顕著に高まることを抑制する観点から、３質量％以下が好ましく、２質量％以下がより好ましく、１質量％以下がさらに好ましい。また、同様の観点から、本実施形態の摩擦材組成物は、金属繊維を含有しないことが好ましい。
【００２９】
本実施形態の摩擦材組成物が繊維基材を含有する場合、その含有量は、０．５〜５０質量％が好ましく、２〜４０質量％がより好ましく、４〜３０質量％がさらに好ましく、８〜２０質量％がよりさらに好ましく、１０〜１５質量％が特に好ましい。
【００３０】
本実施形態の摩擦材組成物は、さらに、結合材、有機充填材及び無機充填材からなる群から選択される１種以上を含有することが好ましい。
【００３１】
＜結合材＞
結合材は、摩擦材組成物に含有される各成分を結合して一体化し、所定の形状と強度を与える機能を有する。結合材は、１種を単独で使用してもよいし、２種以上を併用してもよい。
摩擦材組成物に含まれる結合材に特に制限はないが、摩擦材の結合材として一般的に用いられる熱硬化性樹脂を用いることができる。熱硬化性樹脂としては、フェノール樹脂、変性フェノール樹脂、エラストマー分散フェノール樹脂、エポキシ樹脂、ポリイミド樹脂、メラミン樹脂等が挙げられる。ここで、変性フェノール樹脂としては、アクリル変性フェノール樹脂、シリコーン変性フェノール樹脂、カシュー変性フェノール樹脂、エポキシ変性フェノール樹脂、アルキルベンゼン変性フェノール樹脂等が挙げられる。エラストマー分散フェノール樹脂としては、アクリルエラストマー分散フェノール樹脂、シリコーンエラストマー分散フェノール樹脂等が挙げられる。
特に、良好な耐熱性、成形性及び摩擦係数を与えることから、フェノール樹脂、アクリル変性フェノール樹脂、シリコーン変性フェノール樹脂、アルキルベンゼン変性フェノール樹脂が好ましく、フェノール樹脂がより好ましい。
熱硬化性樹脂は、１種を単独で使用してもよいし、２種以上を併用してもよい。
【００３２】
本実施形態の摩擦材組成物が結合材を含有する場合、その含有量は、５〜２５質量％が好ましく、６〜２０質量％がより好ましく、７〜１５質量％がさらに好ましく、８〜１２質量％が特に好ましい。結合材の含有量が上記範囲であると、摩擦材の強度、良好な摩擦係数、耐摩耗性等のバランスがより一層優れたものになる傾向にある。
【００３３】
＜有機充填材＞
有機充填材は、制振性、耐摩耗性等を向上させるための摩擦調整剤としての機能を発現し得るものである。ここで、本実施形態において、有機充填材の定義には繊維形状のもの（例えば後述の有機繊維）が含まれないものとする。
有機充填材は、１種を単独で使用してもよいし、２種以上を併用してもよい。
【００３４】
有機充填材としては、摩擦材組成物に一般的に用いられる有機充填材を使用することができる。有機充填材としては、カシューパーティクル、ゴム、メラミンパーティクル等が挙げられる。これらの中でも、摩擦係数の安定性及び耐摩耗性を良好にする観点並びに鳴きを抑制する観点から、カシューパーティクル、ゴムが好ましい。カシューパーティクル及びゴムは併用してもよいし、カシューパーティクルをゴムで被覆したものを用いてもよい。
【００３５】
カシューパーティクルは、カシューナッツシェルオイルを硬化させたものを粉砕して得られ、カシューダストと称されることもある。
カシューパーティクルは、一般的に、硬化反応に使用する硬化剤の種類に応じて、茶系、茶黒系、黒系等に分類されるものであり、分子量等を調整することで、耐熱性及び音振性、さらに摩擦対象物であるディスクロータへの被膜形成性等を制御し易くすることが可能である。カシューパーティクルとしては、市販品を使用することができる。
本実施形態の摩擦材組成物がカシューパーティクルを含有する場合、その含有量は、１〜１５質量％が好ましく、２〜１０質量％がより好ましく、３〜７質量％がさらに好ましい。カシューパーティクルの合計含有量が上記下限値以上であると、音振性を改善できる傾向にあり、上記上限値以下であると、耐熱性及び耐クラック性の低下を抑制できる傾向にある。
【００３６】
ゴムとしては摩擦材組成物に通常用いられるゴムが挙げられ、天然ゴム、合成ゴム等が挙げられる。合成ゴムとしては、アクリロニトリル−ブタジエンゴム（ＮＢＲ）、アクリルゴム、イソプレンゴム、ポリブタジエンゴム（ＢＲ）、スチレンブタジエンゴム（ＳＢＲ）、シリコーンゴム、タイヤトレッドゴムの粉砕粉等が挙げられる。これらの中でも、耐熱性、柔軟性及び製造コストのバランスの観点から、アクリロニトリル−ブタジエンゴム（ＮＢＲ）、タイヤトレッドゴムの粉砕粉が好ましい。
【００３７】
本実施形態の摩擦材組成物がゴムを含有する場合、その含有量は、０．５〜１５質量％が好ましく、１〜１０質量％がより好ましく、１．５〜５質量％がさらに好ましい。ゴムの含有量が上記範囲であると、摩擦材の弾性率が高くなる傾向、及び鳴き等の制振性が悪化することを避けることができる傾向にあり、また、耐熱性の悪化及び熱履歴による強度低下を避けることができる傾向にある。
【００３８】
本実施形態の摩擦材組成物が有機充填材を含有する場合、その合計含有量は、有機充填材の添加による上記効果と他の成分の効果とをバランス良く奏する観点から、２〜２０質量％が好ましく、３〜１５質量％がより好ましく、５〜１０質量％がさらに好ましい。
【００３９】
＜無機充填材＞
本実施形態の摩擦材組成物は、さらに、無機充填材を含有することが好ましい。
無機充填材は、耐熱性、耐摩耗性、摩擦係数の安定性等の悪化を避けるための摩擦調整剤としての機能を発現し得るものである。ここで、本実施形態において、無機充填材の定義には繊維形状のもの（例えば前述の無機繊維）及び黒鉛が含まれないものとする。
無機充填材は、１種を単独で使用してもよいし、２種以上を併用してもよい。
【００４０】
無機充填材としては、三硫化アンチモン、硫化スズ、二硫化モリブデン、硫化ビスマス、硫化亜鉛等の金属硫化物；チタン酸カリウム、チタン酸リチウムカリウム、チタン酸ナトリウム、チタン酸マグネシウムカリウム等のチタン酸塩；マイカ、コークス、水酸化カルシウム、酸化カルシウム、炭酸ナトリウム、炭酸カルシウム、炭酸マグネシウム、硫酸バリウム、ドロマイト、バーミキュライト、硫酸カルシウム、タルク、クレー、ゼオライト、クロマイト、酸化ジルコニウム、酸化チタン、酸化マグネシウム、四酸化三鉄、酸化亜鉛、γ−アルミナ等のアルミナ；鉄粉末、鋳鉄粉末、アルミニウム粉末、ニッケル粉末、スズ粉末、亜鉛粉末、及び上記金属のうちの少なくとも１つの金属を含有する合金粉末等の金属粉末などが挙げられる。
無機充填材の形状は、特に限定されず、粒状、板状等であってもよい。粒状のものとしては、例えば、粒状チタン酸カリウム、板状のものとしては、例えば、板状チタン酸カリウムが挙げられる。
【００４１】
本実施形態の摩擦材組成物がアルミナを含有する場合、その含有量は、０．１〜１０質量％が好ましく、０．３〜５質量％がより好ましく、０．５〜３質量％がさらに好ましい。アルミナの含有量が上記範囲であると適度な研削性を付与し易い傾向にある。
【００４２】
本実施形態の摩擦材組成物がチタン酸塩を含有する場合、その含有量は、５〜４０質量％が好ましく、１０〜３０質量％がより好ましく、１５〜２５質量％がさらに好ましい。チタン酸塩の含有量が上記下限値以上であると、摩擦係数の安定性が向上すると共に耐摩耗性が良好となる傾向にあり、上記上限値以下であると、摩擦材の機械的強度の低下及び耐摩耗性の低下が抑制される。
【００４３】
本実施形態の摩擦材組成物が酸化ジルコニウムを含有する場合、その含有量は、５〜４０質量％が好ましく、１０〜３０質量％がより好ましく、１５〜２５質量％がさらに好ましい。酸化ジルコニウムの含有量が上記範囲であると、適度な研削性を付与し易い傾向にある。
【００４４】
本実施形態の摩擦材組成物が金属硫化物を含有する場合、金属硫化物の含有量は、１〜１５質量％が好ましく、２〜１０質量％がより好ましく、３〜７質量％がさらに好ましい。金属硫化物の含有量が上記範囲であると、優れた摩擦係数の安定性が得られる。
【００４５】
本実施形態の摩擦材組成物がマイカを含有する場合、マイカの含有量は、１〜１５質量％が好ましく、２〜１０質量％がより好ましく、３〜７質量％がさらに好ましい。マイカの含有量が上記範囲であると、適度な研削性を付与し易い傾向にある。
【００４６】
本実施形態の摩擦材組成物が水酸化カルシウムを含有する場合、その含有量は、１〜１５質量％が好ましく、１〜１０質量％がより好ましく、３〜８質量％がさらに好ましい。水酸化カルシウムの含有量が上記範囲であると、適度な研削性を付与し易い傾向にある。
【００４７】
本実施形態の摩擦材組成物が硫酸バリウムを含有する場合、その含有量は、１〜４０質量％が好ましく、５〜２０質量％がより好ましく、１０〜１５質量％がさらに好ましい。なお、硫酸バリウムは摩擦材組成物の体積を調整するための充填材としての役割を果たす。つまり、硫酸バリウムの含有量は、他の成分の含有量に依存し、摩擦材組成物を所定量とするための残部を硫酸バリウムで補充することができる。硫酸バリウムを含有させることによって摩擦材組成物の嵩密度が大きくなり、ハンドリング性が良好なものとなる。
【００４８】
本実施形態の摩擦材組成物は金属粉末を含有していても、含有していなくてもよいが、含有する場合においては、その含有量は、１０質量％以下が好ましく、５質量％以下がより好ましく、２質量％以下がさらに好ましい。また、本実施形態の摩擦材組成物中における金属粉末の含有量は、１質量％以上であってもよい。
【００４９】
本実施形態の摩擦材組成物が無機充填材を含有する場合、無機充填材の合計含有量は、無機充填材の添加による上記効果と他の成分の効果とをバランス良く奏する観点から、４０〜８５質量％が好ましく、５０〜８０質量％がより好ましく、６０〜７５質量％がさらに好ましい。
【００５０】
（その他の材料）
本実施形態の摩擦材組成物は、上記各材料以外に、必要に応じてその他の材料を含有していてもよく、含有していなくてもよい。その他の材料としては、例えば、耐摩耗性及び熱フェード特性向上の観点から、ポリテトラフルオロエチレン（ＰＴＦＥ）等のフッ素系ポリマーなどの有機添加剤が挙げられる。
本実施形態の摩擦材組成物が上記その他の材料を含有する場合、その含有量としては、２０質量％以下が好ましく、１０質量％以下がより好ましく、５質量％以下がさらに好ましく、３質量％以下が特に好ましい。
【００５１】
（銅の含有量）
本実施形態の摩擦材組成物は銅を含有しないことが好ましく、銅を含有する場合には、摩擦材組成物における銅の含有量を銅元素として０．５質量％未満とすることにより、環境中に摩耗粉として放出されても、河川等の汚染を引き起こさないものとすることができる。なお、上記の銅の含有量は、本実施形態の摩擦材組成物中の繊維状、粉末状等の銅、銅合金及び銅化合物に含まれる銅元素（Ｃｕ）の、摩擦材組成物全体における含有量を示す。
本実施形態の摩擦材組成物中における銅の含有量は、銅元素として０．２質量％以下がより好ましく、０．０５質量％以下がさらに好ましい。
【００５２】
（鉄の含有量）
本実施形態の摩擦材組成物においては、発錆による耐久性低下等を避ける観点から、鉄系金属を含有しないことが好ましいが、鉄系金属を含有する場合であっても、摩擦材組成物中における鉄系金属の含有量を鉄元素として０．５質量％未満とすることにより、耐錆性を良好なものとすることができる。
本実施形態の摩擦材組成物中における鉄系金属の含有量は、鉄元素として０．２質量％以下がより好ましく、０．０５質量％以下がさらに好ましい。ここで、鉄系金属とは、鉄を主成分とする金属であって、一般的な鉄鋼を指す。上記の鉄系金属の含有量は、本実施形態の摩擦材組成物中の鉄、鉄合金及び鉄化合物に含まれる鉄元素（Ｆｅ）の、摩擦材組成物全体における含有量を示す。
【００５３】
（アスベストの含有量）
本実施形態の摩擦材組成物は、ＮＡＯ（Non-Asbestos-Organic）材に分類されるものであり、いわゆるノンアスベスト摩擦材組成物（アスベストを含有しない摩擦材組成物、又は含有する場合であってもアスベストの含有量が極微量の摩擦材組成物）である。
本実施形態の摩擦材組成物においては、有害性の観点から、アスベストを含有しないことが好ましいが、アスベストを含有する場合であっても、本実施形態の摩擦材組成物中におけるアスベストの含有量は、０．２質量％以下が好ましい。
【００５４】
［摩擦材］
本実施形態の摩擦材は、本実施形態の摩擦材組成物を含有してなる摩擦材である。
本実施形態の摩擦材は、本実施形態の摩擦材組成物のみから形成されていてもよいし、上張り材と下張り材とを有する摩擦材であって、上張り材と下張り材の少なくとも一方が本実施形態の摩擦材組成物から形成されている摩擦材であってもよい。摩擦材が、上張り材と下張り材とを有する摩擦材である場合、本実施形態の摩擦材組成物は、上張り材に用いられることが好ましい。
図１を参照しながら、上張り材と下張り材とを有する摩擦材について説明すると、本実施形態の摩擦材組成物は、通常負荷制動時の摩擦係数の安定性を発現させるため、摩擦部材の上張り材１として用いることが好ましい。上張り材１は、摩擦部材の摩擦面となる摩擦材であり、下張り材２は、上張り材１と裏金３との間に介在する、摩擦材と裏金との接着部付近のせん断強度及び耐クラック性の向上を目的とした層のことである。
【００５５】
摩擦材は、好ましくは加熱加圧成形によって摩擦材組成物を成形することによって製造できる。
上張り材と下張り材とを有する摩擦材は、上張り材用の摩擦材組成物と下張り材用の摩擦材組成物をそれぞれ別々に、レーディゲミキサー（「レーディゲ」は登録商標）、加圧ニーダー、アイリッヒミキサー（「アイリッヒ」は登録商標）等の混合機を用いて混合し、上張り材用混合物と下張り材用混合物とを成形金型にて一体で予備成形し、次いで、得られた予備成形物を、例えば、成形温度１３０〜１６０℃、成形圧力２０〜５０ＭＰａの条件で２〜１０分間成形し、得られた成形物を、例えば、１５０〜２５０℃で２〜１０時間熱処理することで製造される。また、必要に応じて、塗装、スコーチ処理、研磨処理等を行ってもよい。上記工程の中で、予備成形工程を省略して混合物を直接熱成形してもよい。
【００５６】
摩擦材は、自動車等のディスクブレーキパッド用の摩擦材、自動車等のドラムブレーキライニング用の摩擦材として使用することができる。また、摩擦材組成物を目的形状に成形、加工、貼り付け等の工程を施すことにより、クラッチフェーシング、電磁ブレーキ、保持ブレーキ等の摩擦材としても使用することができる。
本実施形態の摩擦材は通常負荷制動時の摩擦係数の安定性に優れるため、車用、特に自動車用の摩擦材として好適である。
【００５７】
［摩擦部材］
本実施形態の摩擦部材は、摩擦材及び裏金を有する摩擦部材であって、前記摩擦材が、銅を含有しないか、又は含有していても銅の含有量は銅元素として０．５質量％未満であり、比表面積が１５〜１００ｍ２／ｇである黒鉛を含有する、摩擦部材である。
本実施形態の摩擦部材が有する摩擦材が含有する各成分についての説明は、硬化性樹脂等の化学状態変化を除き、上記した本実施形態の摩擦材組成物が含有する成分についての説明と同じである。例えば、摩擦材組成物中の各成分の含有量は、摩擦材中の各成分の含有量と読み替えることができる。
【００５８】
裏金は、摩擦部材の機械的強度の向上のために、摩擦部材に用いられるものである。
裏金の材質としては、鉄、ステンレス等の金属；無機繊維強化プラスチック、炭素繊維強化プラスチック等の繊維強化プラスチックなどが挙げられる。
本実施形態の摩擦部材は、裏金と摩擦材との間に、裏金の接着効果を高めるための表面改質を目的としたプライマー層、及び／又は、裏金と摩擦材との接着を目的とした接着層を更に有していてもよい。プライマー層及び接着層としては、通常、ブレーキパッド、ブレーキライニング等の摩擦部材に用いられるものであればよい。
【００５９】
本実施形態では、図１中の摩擦部材６について、裏金３において、下張り材２を有する側とは反対側にシム４を有する摩擦部材も提供することができる。該シム４は、一般的に摩擦部材の制振性向上のために用いられるスペーサーである。
【００６０】
［車］
本実施形態は、本実施形態の摩擦材又は摩擦部材を搭載した車も提供する。より詳細には、本実施形態の摩擦材又は摩擦部材を、ブレーキパッド、ブレーキライニング等の摩擦部材として搭載した車も提供する。車としては、自動車、自動二輪車等が挙げられる。
【実施例】
【００６１】
以下、本発明を実施例によりさらに詳細に説明するが、本発明はこれらの例によって何ら制限を受けるものではない。【００６２】
［黒鉛の比表面積の測定］
黒鉛の比表面積は、窒素吸着によるＢＥＴ法（ＪＩＳ Ｚ ８８３０、一点法）に準拠して測定した。【００６３】
実施例及び比較例で得た各摩擦材について、以下の方法に従って測定及び評価した。
［測定及び評価方法］
（１）摩擦材のせん断強度
ＪＩＳ Ｄ４４２２（２００７年）に準拠して、常温（２５℃）におけるせん断強度を測定した。
（２）摩擦材の耐摩耗性
ＪＡＳＯ Ｃ４２７に準拠し、制動前ブレーキ温度が３００℃における摩擦材の摩耗量を計測した。【００６４】
［ディスクブレーキパッドの作製］
ディスクブレーキパッドの作製にあたり、下記の摩擦材組成物の成分を用意した。表１中に記載の各成分は、以下の通りである。
（結合材）
・樹脂Ａ：シリコン変性フェノール樹脂
・樹脂Ｂ：アクリル変性フェノール樹脂
（有機充填材）
・カシューパーティクル
・ゴム成分：タイヤゴム粉
（繊維基材）
・アラミド繊維
・鉱物繊維Ａ：ロックウール
・鉱物繊維Ｂ：セラミックスファイバー
（黒鉛）
・黒鉛１：比表面積１５〜２５ｍ２／ｇ、平均粒子径１６μｍ
・黒鉛２：比表面積２５〜５０ｍ２／ｇ、平均粒子径３１μｍ
・黒鉛３：比表面積５０〜１００ｍ２／ｇ、平均粒子径３μｍ
・黒鉛４：比表面積１５ｍ２／ｇ未満、平均粒子径２５μｍ
（無機充填材）
・アルミナ
・チタン酸塩
・酸化ジルコニウム
・三硫化アンチモン
・硫化スズ
・マイカ
・水酸化カルシウム
・硫酸バリウム【００６５】
［実施例１〜６、比較例１〜２］（ディスクブレーキパッドの作製）
表１に示す配合量に従って各成分を配合し、各摩擦材組成物を得た。
この摩擦材組成物をレーディゲミキサー（株式会社マツボー製、商品名：レーディゲミキサーＭ２０）で混合し、混合物を得た。得られた混合物を一体で成形プレス（王子機械工業株式会社製）にて予備成形した。得られた予備成形物を成形温度１４５℃、成形圧力３５ＭＰａ、成形時間５分間の条件で、成形プレス（三起精工株式会社製）を用いて鉄製の裏金（日立オートモティブシステムズ株式会社製）と共に加熱加圧成形した。得られた成形品を２００℃で４．５時間熱処理し、ロータリー研磨機を用いて研磨し、５００℃のスコーチ処理を行ってディスクブレーキパッドを得た。なお、実施例及び比較例で得たディスクブレーキパッドは、摩擦材の厚さが９．５ｍｍである。
得られたディスクブレーキパッドから、切断機によってサイズ２０ｍｍ×４５ｍｍ角のテストピースを作製し、上記方法に従って各測定及び評価を行った。結果を表１に示す。【００６６】
【表１】
2020044455.tif 000003
【００６７】
表１より、実施例１〜６の本実施形態の摩擦材は、せん断強度及び耐摩耗性に優れていた。一方、比表面積が１５ｍ２／ｇ未満である黒鉛を用いた比較例１及び２の摩擦材は、特にせん断強度に劣っていた。
【産業上の利用可能性】
【００６８】
本発明の摩擦部材及び摩擦材は、銅を含有しないか、又は銅の含有量が少ない摩擦材であって環境負荷が低いうえに、摩擦材のせん断強度及び耐摩耗性に優れるため、特に、車用等の摩擦部材及び摩擦材として好適である。
【符号の説明】
【００６９】
１  上張り材
２  下張り材
３  裏金
４  シム
５  摩擦材
６  摩擦部材
【図１】
2020044455.tif 000004
【国際調査報告】
2020044455.tif 000005
2020044455.tif 000006
2020044455.tif 000007
2020044455.tif 000008